(57)【特許請求の範囲】
【請求項１】
フッ化物イオンを含む液状物および該液状物から気化したガスの凝縮物のいずれか一方、または両方と接触するガラスの腐食を抑制する方法であって、
前記液状物が、二酸化ケイ素を含む粉体及びフッ素系界面活性剤を含み、
前記二酸化ケイ素の量が、前記フッ化物イオンに対してモル比で３０倍以上１２０倍以下であり、
前記液状物の媒体が水性媒体であり、前記液状物が塩酸、硫酸、硝酸、リン酸またはホウ酸を含み、かつ前記液状物のｐＨが７未満である、ガラスの腐食抑制方法。
【請求項２】
前記ガラスが、前記液状物を取り扱う設備または機器において、前記液状物および前記凝縮物のいずれか一方または両方と接触する部分に設けられたものである、請求項１に記載のガラスの腐食抑制方法。
【請求項３】
前記二酸化ケイ素の含有量が、前記粉体１００質量％のうち６０質量％以上である、請求項１または２に記載のガラスの腐食抑制方法。
【請求項４】
前記粉体の平均粒子径が、０．５ｍｍ以下である、請求項１〜３のいずれか一項に記載のガラスの腐食抑制方法。
【請求項５】
前記フッ化物イオンの濃度が、０．１質量ｐｐｍ以上である、請求項１〜４のいずれか一項に記載のガラスの腐食抑制方法。
【請求項６】
前記フッ素系界面活性剤が、ペルフルオロオクタン酸アンモニウムおよびペルフルオロ−３，６−ジオキサ−オクタン酸アンモニウムのいずれか一方または両方である、請求項１〜５のいずれか一項に記載のガラスの腐食抑制方法。
【請求項７】
前記フッ素系界面活性剤が、テトラフルオロエチレンを乳化重合してポリテトラフルオロエチレンの水性分散液を製造する際に用いたフッ素系界面活性剤である、請求項１〜６のいずれか一項に記載のガラスの腐食抑制方法。
【請求項８】
前記フッ素系界面活性剤を含む前記液状物から、前記フッ素系界面活性剤を回収する際に、前記液状物および該液状物から気化したガスの凝縮物のいずれか一方、または両方と接触するガラスの腐食を抑制する方法である、請求項１〜７のいずれか一項に記載のガラスの腐食抑制方法。
【請求項９】
前記二酸化ケイ素を含む粉体がシリカゲルである、請求項１〜８のいずれか一項に記載のガラスの腐食抑制方法。
【発明の詳細な説明】
【技術分野】
【０００１】
本発明は、フッ化物イオン（Ｆ−）を含む液状物および該液状物から気化したガスの凝縮物のいずれか一方または両方と接触するガラスの腐食を抑制する方法に関する。
【背景技術】
【０００２】
フッ素系化合物（フッ素系樹脂、フッ素系ゴム、フッ素系界面活性剤等）を製造する際に取り扱われる液状物（フッ素系樹脂を含む分散液、フッ素系ゴムを含む分散液、フッ素系界面活性剤を含む溶液、製造過程で排出さる排液等）には、わずかであるがフッ化物イオンが含まれる。【０００３】
フッ化物イオンを含む液状物を取り扱う設備または機器においては、フッ化物イオンを含む液状物および該液状物から気化したガスの凝縮物のいずれか一方または両方と接触する部分の金属が、フッ化物イオンによって腐食する。また、ある種のフッ素系化合物を製造する際に取り扱われる液状物は、塩酸酸性下で取り扱われることがある。そのため、フッ化物イオンを含む液状物を、特に塩酸酸性下で取り扱う場合は、液状物または凝縮物と接触する部分の金属の表面にライニング（ガラスライニング、樹脂ライニング等）を施す、または、金属の代わりに炭素繊維強化プラスチック（以下、ＣＦＲＰと記す。）を用いる、のいずれかを採用する必要がある。【０００４】
樹脂ライニングには、フッ化物イオンを含む液状物が有機溶媒をさらに含む場合、樹脂同士の間または樹脂と金属との間に有機溶媒が浸透し、樹脂の剥離（以下、ブリスタと記す。）が発生する問題がある。特に、重合槽、熱交換器等において、フッ化物イオンを含む液状物との温度差が大きい熱媒を、重合槽のジャケット側や熱交換器のシェル側に流通させた場合には、ブリスタが発生しやすい。そのため、有機溶媒を含む液状物を樹脂ライニングが施された設備または機器で取り扱う場合、運転条件に大きく制限が加わる。【０００５】
ＣＦＲＰには、これを用いた設備または機器が高価になるという問題がある。また、フッ化物イオンを含む液状物の種類によっては、ＣＦＲＰに用いたエポキシ樹脂に由来するフェノールが液状物に溶出することがある。液状物に含まれる目的のフッ素系化合物と、液状物に溶出したフェノールとの沸点差が小さい場合、フェノールを蒸留によって分離することが困難となる。【０００６】
ガラスライニングは、フッ化物イオンによって腐食されるため、フッ化物イオンを含む液状物を取り扱う設備または機器には不向きとされる。しかし、樹脂ライニングおよびＣＦＲＰには、上述した問題点があるため、フッ化物イオンを含む液状物を取り扱う場合であっても、ガラスライニングを採用せざるを得ないことが多い。【０００７】
ガラスライニングの腐食を抑制する方法としては、下記の方法がよく知られている。
（１）フッ化物イオンを含む液状物の温度、および設備または機器の温度を極力下げる方法。
（２）フッ化物イオンを含む液状物への水分の混入を防止する方法。
（３）液状物中のフッ化物イオンの濃度を２質量ｐｐｍ以下にする方法。
（４）フッ化物イオンを含む液状物のｐＨを４超から７未満の間で管理する方法。
（５）液状物に含まれる固体成分を減らし、スラリー状流体の取り扱いを避ける方法。
しかし、（１）〜（５）の方法のいずれも、運転条件に大きく制約が加わることに他ならない。【０００８】
ガラスライニングの腐食を抑制する他の方法としては、下記の方法が考えられる。
（６）フッ化物イオンを含む液状物に、アルカリ性物質（ＣａＣｌ２、ＮａＯＨ等）を加えて、フッ化物イオンを塩（ＣａＦ２、ＮａＦ等）として析出させ、液状物から塩を分離した後に、該液状物を設備または機器にて取り扱う方法。
しかし、（６）の方法では、液状物に含まれる目的のフッ素系化合物がアルカリ性物質と反応する場合や、酸性下で液状物を取り扱っている場合には、目的のフッ素系化合物の収率が低下するだけでなく、回収することが困難となる場合もある。【０００９】
ガラスライニングの腐食を抑制する他の方法としては、下記の方法が提案されている。
（７）フッ化物イオンを含む液状物のｐＨ、および液状物や熱媒の温度に応じて、フッ化物イオンの濃度の上限値を管理する方法（特許文献１参照）。
しかし、（７）の方法では、運転条件に大きく制約が加わる。具体的には、ｐＨが１以下で、温度が２０℃の場合、フッ化物イオンの濃度が７質量ｐｐｍ以下でないと適用できない。また、ｐＨが３で、温度が２０℃の場合、フッ化物イオンの濃度が２９０質量ｐｐｍ未満でないと適用できない。さらに、ｐＨが１未満の場合におけるフッ化物イオンの濃度の条件が規定されていない。
【先行技術文献】
【特許文献】
【００１０】
【特許文献１】特開２００１−２３３７９７号公報
【発明の概要】
【発明が解決しようとする課題】
【００１１】
本発明は、アルカリ性物質を添加する必要なく、かつ温度、ｐＨ、フッ化物イオンの濃度、水分の含有量、固体成分の含有量等の制約を加えることなく、フッ化物イオンを含む液状物を取り扱っても、フッ化物イオンを含む液状物または該液状物から気化したガスの凝縮物に接触するガラスの腐食を抑制できる方法の提供を目的とする。
【課題を解決するための手段】
【００１２】
本発明のガラスの腐食抑制方法は、フッ化物イオンを含む液状物および該液状物から気化したガスの凝縮物のいずれか一方または両方と接触するガラスの腐食を抑制する方法であって、前記液状物が、二酸化ケイ素を含む粉体を含み、前記二酸化ケイ素の量が、前記フッ化物イオンに対してモル比で１倍以上であることを特徴とする。
前記ガラスは、前記液状物を取り扱う設備または機器において、前記液状物および前記凝縮物のいずれか一方または両方と接触する部分に設けられたものであることが好ましい。【００１３】
前記二酸化ケイ素の含有量は、前記粉体１００質量％のうち６０質量％以上であることが好ましい。
前記粉体の平均粒子径は、０．５ｍｍ以下であることが好ましい。
前記フッ化物イオンの濃度は、０．１質量ｐｐｍ以上であることが好ましい。
前記液状物の媒体が水性媒体であり、かつ前記液状物のｐＨが１３以下であることが好ましく、前記液状物が塩酸を含み、かつ前記液状物のｐＨが７未満であることがより好ましい。【００１４】
前記液状物がフッ素系界面活性剤を含む場合に、本発明は好適であり、前記フッ素系界面活性剤が、ペルフルオロオクタン酸アンモニウムおよびペルフルオロ−３，６−ジオキサ−オクタン酸アンモニウムのいずれか一方または両方である場合に、本発明は特に好適である。
前記二酸化ケイ素を含む粉体がシリカゲルであることが好ましい。
前記二酸化ケイ素の量が、前記フッ化物イオンに対してモル比で１２０倍以下であることが好ましい。
【発明の効果】
【００１５】
本発明のガラスの腐食抑制方法によれば、アルカリ性物質を添加する必要なく、かつ温度、ｐＨ、フッ化物イオンの濃度、水分の含有量、固体成分の含有量等の制約を加えるおとなく、フッ化物イオンを含む液状物を取り扱っても、フッ化物イオンを含む液状物または該液状物から気化したガスの凝縮物に接触するガラスの腐食を抑制できる。
【図面の簡単な説明】
【００１６】
【図１】粉体に含まれる二酸化ケイ素（ＳｉＯ２）と液状物に含まれるフッ化水素（ＨＦ）とのモル比（ＳｉＯ２／ＨＦ）に対する、ガラスに含まれるＮａ２Ｏの腐食率の依存性を示すグラフである。
【図２】実施例における、液状物に含まれるフッ化物イオン（Ｆ−）の濃度と、該液状物から気化したガスの凝縮物に接触するガラスの腐食速度との関係を示すグラフである。
【図３】実施例における、液状物に含まれるフッ化物イオン（Ｆ−）の濃度と、該液状物に接触するガラスの腐食速度との関係を示すグラフである。
【発明を実施するための形態】
【００１７】
以下の用語の定義は、本明細書および特許請求の範囲にわたって適用される。
「液状物」とは、液状物を取り扱う温度において液体である化合物（媒体（水、有機溶媒等）、フッ素系化合物（フッ素系界面活性剤等）等）を含み、液状物を取り扱う温度において液状流体またはスラリー状流体として取り扱うことができるもの（組成物、混合物等）を意味する。
「凝縮物」とは、液状物から気化したガスが凝縮して液状となったものを意味する。フッ化物イオンを含む液状物から気化したガスには、通常、フッ化水素が含まれるため、フッ化物イオンを含む液状物から気化したガスの凝縮物には、フッ化物イオンが含まれている。
「液状物を取り扱う設備または機器」とは、液状物を取り扱う機器、配管、部品等またはこれらを備え付けた建造物を意味する。
「液状物のｐＨ」は、市販のｐＨメータを用いて測定した値である。
「液状物中のフッ化物イオンの濃度」は、市販のフッ化物イオンメータを用いて測定した値である。
「粉体の平均粒子径」は、粒子径が１０μｍ以上のものについては篩分け法で測定した値である。粒子径が１０μｍ未満のものについては市販のコールターカウンターを用いて測定した値である。
【００１８】
＜ガラスの腐食抑制方法＞
本発明のガラスの腐食抑制方法は、フッ化物イオンを含む液状物および該液状物から気化したガスの凝縮物のいずれか一方または両方と接触するガラスの腐食を抑制する方法である。
【００１９】
（ガラス）
ガラスの種類としては、公知のガラス（たとえば、ガラスライニング、ガラス機器、実験器具、ガラス繊維、電気・光学用途等に用いられるガラス）であればよく、特に限定はされず、石英ガラス、ケイ酸塩系ガラス、ホウ酸系ガラス、リン酸塩系ガラスのいずれにも適用できる。なかでも、ケイ酸塩系ガラス、ホウ酸系ガラス又はリン酸塩系ガラスに適用した場合に効果的である。
【００２０】
ガラスとしては、本発明の効果が充分に発揮される点から、フッ化物イオンを含む液状物を取り扱う設備または機器において、液状物および凝縮物のいずれか一方または両方と接触する部分に設けられたものであることが好ましい。
【００２１】
液状物を取り扱う設備または機器としては、たとえば、ガラス反応缶、ガラス撹拌槽、ガラス槽、ガラス配管、ガラス撹拌翼、ガラス熱交換器、ガラス蒸留塔、ガラス充填物、ガラスライニング反応缶、ガラスライニング撹拌槽、ガラスライニング槽、ガラスライニング配管、ガラスライニング撹拌翼、ガラスライニング熱交換器、ガラスライニング蒸留塔、ガラスライニング、ガラスライニングバッフル、ガラスライニング弁等が挙げられる。
【００２２】
（液状物）
フッ化物イオンを含む液状物としては、フッ素系化合物を製造する際に取り扱われる液状物、および該液状物から気化したガスの凝縮物等が挙げられる。
【００２３】
フッ素系化合物を製造する際に取り扱われる液状物としては、目的のフッ素系化合物（以下、目的物とも記す。）またはその原料を含む分散液または溶液、製造過程で排出さる排液等が挙げられる。フッ素系化合物を製造する際に取り扱われる液状物には、目的物（フッ素系樹脂、フッ素系ゴム、フッ素系界面活性剤、フッ素系溶媒、フッ化水素、フッ化物塩等）、その原料、媒体、添加剤、これらの分解物等が含まれる。
【００２４】
目的物がフッ素系樹脂の場合、原料としてはフッ素系単量体、非フッ素系単量体等が挙げられ、媒体としては水、フッ素系有機溶媒、非フッ素系有機溶媒等が挙げられる。また、添加剤としては、フッ素系界面活性剤、非フッ素系界面活性剤、フッ素系重合開始剤、非フッ素系重合開始剤等が挙げられ、分解物としては、フッ化水素、フッ化物イオンが挙げられる。
【００２５】
フッ素系化合物を製造する際に取り扱われる液状物には、目的物そのものに由来するフッ化物イオン（フッ化水素、フッ化物塩であってもよい）、または、目的物、フッ素系原料、フッ素系媒体、フッ素系添加剤等の分解物に由来するフッ化物イオンが含まれる。
【００２６】
フッ化物イオンを含む液状物中のフッ化物イオンの濃度は、本発明の効果が充分に発揮される点から、０．１質量ｐｐｍ以上が好ましく、２質量ｐｐｍ以上がより好ましく、１００質量ｐｐｍ以上がさらに好ましい。フッ化物イオンの濃度が０．１質量ｐｐｍ未満であると、ガラスの腐食はほとんど進行しない。フッ化物イオンを含む液状物中のフッ化物イオンの濃度は、二酸化ケイ素を系内に均一に分散させる点から、１，０００質量ｐｐｍ以下が好ましい。
【００２７】
液状物の媒体（分散媒、溶媒）としては、水性媒体、または非水性媒体が挙げられる。二酸化ケイ素を含む粉体を均一に分散できる点から、水性媒体が好ましい。
水性媒体は、水を５０質量％超含む媒体であり、有機溶媒を含んでいてもよい。有機溶媒は、水溶性有機溶媒であってもよく、非水溶性有機溶媒であってもよい。
非水性媒体は、有機溶媒を５０質量％以上含む媒体であり、水を含んでいてもよい。水の含有量は、非水性媒体１００質量％のうち、５０質量％以下が好ましく、３０質量％以下がより好ましく、１０質量％以下がさらに好ましい。水の含有量が少ないほど、ガラスの腐食は進行しにくい。
【００２８】
媒体が水性媒体である場合、液状物のｐＨは、１３以下が好ましく、１０以下がより好ましく、７未満がさらに好ましく、６以下が特に好ましい。媒体が水性媒体である場合、液状物のｐＨは、０以上が好ましく、３以上がより好ましく、４以上が特に好ましい。媒体が水性媒体である場合、液状物のｐＨが前記範囲内にあれば、ガラスの腐食が充分に抑制され、ガラスの機械的性能の低下が抑制される。
【００２９】
媒体が水性媒体である液状物としては、酸を含み、かつｐＨが７未満である液状物が好ましい。酸を含み、かつｐＨ７が未満であれば、二酸化ケイ素による腐食抑制効果が充分に発揮される。酸としては、塩酸、硫酸、硝酸、リン酸、ホウ酸等が挙げられ、金属設備を用いることが比較的難しいことから、塩酸が特に好ましい。
【００３０】
液状物は、炭化水素系化合物を含んでいてもよく、フッ素系化合物（フッ素系界面活性剤等）を含んでいてもよく、両者を含んでいてもよい。フッ素系化合物を含まず、炭化水素系化合物を含む液状物は、フッ素系化合物を含む液状物よりもガラスの腐食が生じにくい。これは、フッ素系化合物が、条件によってはフッ化物イオンの発生源になり得ることを示唆している。
【００３１】
フッ素系化合物のうち、フッ素系界面活性剤が、フッ化物イオンの発生源になりやすい。したがって、液状物がフッ素系界面活性剤を含む場合に、本発明は好適である。
【００３２】
フッ素系界面活性剤としては、エーテル結合を有するペルフルオロアルカン酸、ペルフルオロヘキサン酸、ペルフルオロヘプタン酸、ペルフルオロオクタン酸、ペルフルオロノナン酸、それらの塩（アンモニウム塩等）等が挙げられる。
エーテル結合を有するペルフルオロアルカン酸としては、下記の化合物が挙げられる。
ＣＦ３ＯＣＦ２ＣＦ２ＯＣＦ２ＣＯＯＨ、
Ｃ２Ｆ５ＯＣＦ２ＣＦ２ＯＣＦ２ＣＯＯＨ、
Ｃ３Ｆ７ＯＣＦ２ＣＦ２ＯＣＦ２ＣＯＯＨ、
Ｃ４Ｆ９ＯＣＦ２ＣＦ２ＯＣＦ２ＣＯＯＨ、
Ｃ５Ｆ１１ＯＣＦ２ＣＦ２ＯＣＦ２ＣＯＯＨ、
Ｃ６Ｆ１３ＯＣＦ２ＣＦ２ＯＣＦ２ＣＯＯＨ、
ＣＦ３Ｏ（ＣＦ２ＣＦ２Ｏ）２ＣＦ２ＣＯＯＨ、
Ｃ２Ｆ５Ｏ（ＣＦ２ＣＦ２Ｏ）２ＣＦ２ＣＯＯＨ、
Ｃ３Ｆ７Ｏ（ＣＦ２ＣＦ２Ｏ）２ＣＦ２ＣＯＯＨ、
Ｃ４Ｆ９Ｏ（ＣＦ２ＣＦ２Ｏ）２ＣＦ２ＣＯＯＨ、
ＣＦ３Ｏ（ＣＦ２ＣＦ２Ｏ）３ＣＦ２ＣＯＯＨ、
Ｃ２Ｆ５Ｏ（ＣＦ２ＣＦ２Ｏ）３ＣＦ２ＣＯＯＨ、等。
【００３３】
フッ素系界面活性剤のうち、ペルフルオロオクタン酸アンモニウムおよびペルフルオロ−３，６−ジオキサ−オクタン酸アンモニウムが、フッ化物イオンの発生源になりやすい。したがって、液状物がペルフルオロオクタン酸アンモニウムおよびペルフルオロ−３，６−ジオキサ−オクタン酸アンモニウムのいずれか一方または両方のフッ素系界面活性剤を含む場合に、本発明は特に好適である。
【００３４】
二酸化ケイ素を含む粉体を含ませる前の液状物は、固体成分（二酸化ケイ素を含む粉体を除く。）を含むスラリー状流体であってもよい。
固体成分としては、炭化水素系化合物、フッ素系化合物、無機化合物等が挙げられる。固体成分として、イオン交換樹脂等の比較的粒子径の大きい粒子を含んでいてもよい。
【００３５】
（二酸化ケイ素を含む粉体）
本発明においては、フッ化物イオンを含む液状物に、二酸化ケイ素を含む粉体をさらに含ませることに特徴がある。液状物が二酸化ケイ素を含む粉体を含むことによって、二酸化ケイ素による腐食抑制効果が発揮され、ガラスの腐食が抑制される。
【００３６】
二酸化ケイ素を含む粉体としては、シリカ粉体（シリカゲル等）、ソーダライムガラスの粉体、ホウケイ酸ガラスの粉体等が挙げられ、二酸化ケイ素の純度が高く、ガラスの腐食を充分に抑制する点から、シリカゲルが好ましい。
【００３７】
粉体中の二酸化ケイ素の含有量は、ガラスの腐食を充分に抑制する点から、粉体１００質量％のうち、６０質量％以上が好ましく、９０質量％以上がより好ましく、９９質量％以上がさらに好ましい。
【００３８】
粉体に由来する二酸化ケイ素の量は、ガラスの腐食を抑制する点から、液状物中のフッ化物イオンに対して、モル比で１倍以上であり、３０倍以上がより好ましく、１００倍以上がさらに好ましい。
粉体に由来する二酸化ケイ素の量が、液状物中のフッ化物イオンに対して、モル比で１倍以上である根拠の一例を以下に示す。
【００３９】
ガラスの腐食形態として、下式（１）を１つのモデルとして考える。
ＳｉＯ２＋Ｎａ２Ｏ＋６ＨＦ→Ｎａ２ＳｉＦ６＋３Ｈ２Ｏ  ・・・（１）
式（１）のギブスエネルギーを、下式（２）、および（３）に基づいて算出する。
ＳｉＯ２＋４ＨＦ→ＳｉＦ４＋２Ｈ２Ｏ  ・・・（２）
Ｎａ２Ｏ＋２ＨＦ→２ＮａＦ＋Ｈ２Ｏ  ・・・（３）
式（２）のギブスエネルギーは、−１，６１５ｋＪ／ｍｏｌ、式（３）のギブスエネルギーは、−５７３ｋＪ／ｍｏｌであるため、式（１）のギブスエネルギーは、−２，１８８ｋＪ／ｍｏｌとなる。
なお、ガラスとフッ化水素との実際の反応においては、Ｎａ成分以外の他アルカリ成分とフッ化水素との反応も起こるが、ここでは、１つのモデルとしてＮａ成分とフッ化水素との反応のみを考慮する。
【００４０】
一方、二酸化ケイ素（１００質量％）の粉体とフッ化水素との反応のギブスエネルギーは、式（２）を１つのモデルとして考えた場合、−１，６１５ｋＪ／ｍｏｌとなる。
なお、粉体とフッ化水素との実際の反応においては、下式（４）の反応も起こるが、ここでは、１つのモデルとして式（２）のみを考慮する。
ＳｉＯ２＋６ＨＦ→Ｈ２ＳｉＦ６＋２Ｈ２Ｏ    ・・・（４）
ギブスエネルギーから、式（１）のガラスの腐食の方が、式（２）の粉体とフッ化水素との反応よりも反応が進みやすいことが分かる。
【００４１】
具体的に、容量２，０００Ｌのガラス容器に、平均粒子径５０μｍの二酸化ケイ素の粉体を含む、フッ化水素濃度が１００質量ｐｐｍの水溶液（液状物）を入れる場合について検討する。該検討では、反応系内に存在するＮａ２Ｏの量が常に一定であり、フッ化水素とガラス容器や二酸化ケイ素の粉体との反応は表面のみで起こり、フッ化水素はガラス容器の二酸化ケイ素に作用しないと仮定している。
該場合における、粉体に含まれる二酸化ケイ素（ＳｉＯ２）と液状物に含まれるフッ化水素（ＨＦ）とのモル比（ＳｉＯ２／ＨＦ）に対する、ガラスに含まれるＮａ２Ｏの腐食率の依存性を、図１に示す。
【００４２】
図１から、ガラス（Ｎａ２Ｏ）の腐食率は、実験値より近似式を描いたとき、二酸化ケイ素の粉体の量が増大するにしたがって指数関数的に低下することがわかる。つまり、粉体に由来する二酸化ケイ素の量が、液状物中のフッ化水素に対して、モル比で０倍のときのガラス（Ｎａ２Ｏ）の腐食率は１００％であり、モル比で１倍のときのガラス（Ｎａ２Ｏ）の腐食率は５０％であり、モル比で３０倍のときのガラス（Ｎａ２Ｏ）の腐食率は４．３％であり、モル比で１００倍のときのガラス（Ｎａ２Ｏ）の腐食率は１．３％である。
ガラスの種類にもよるが、後述する実施例においても、同様な結果が得られたことから、二酸化ケイ素によるガラスの腐食抑制効果は、式（１）、（２）のギブスエネルギーで整理できることが示唆される。
【００４３】
粉体に由来する二酸化ケイ素の量は、液状物中のフッ化物イオンに対して、モル比で２００倍以下が好ましく、１５０倍以下がより好ましく、１２０倍以下がさらに好ましい。二酸化ケイ素を含む粉体の量が多いほど、ガラスの腐食は抑制されるものの、二酸化ケイ素を含む粉体の量が多すぎると、液状物がスラリー状流体となり、液状物の撹拌等が困難となる場合がある。上記の場合、フッ化物イオンを含まない液を、二酸化ケイ素を含む粉体が液状物に均一に分散されるまで追加する必要がある。
【００４４】
二酸化ケイ素を含む粉体の平均粒子径は、ガラスの腐食を充分に抑制する点から、０．５ｍｍ以下が好ましく、５μｍ以下がより好ましい。
二酸化ケイ素を含む粉体の平均粒子径が０．５ｍｍ以下であることが好ましい根拠の一例を以下に示す。
【００４５】
二酸化ケイ素の粉体の平均粒子径を５０μｍ、真比重を２．１ｇ／ｍＬ、二酸化ケイ素の粉体の形状を球状と仮定した場合、二酸化ケイ素１モル当たりの粉体の表面積は１，３７１ｍ２となる。一方、容量２，０００Ｌのガラス容器の表面積は、７．３ｍ２となる。二酸化ケイ素の粉体の量を、水溶液（液状物）中のフッ化物イオンに対して、モル比で１００倍としたときの、二酸化ケイ素の粉体とガラス容器との表面積比（粉体の表面積／ガラス容器の表面積）は、モル比で３０倍としたときの表面積比の３０．０倍となる。これは、上述したガラスの腐食率の比（＝４．３／１．３＝３０．９）とほぼ一致する。すなわち、極力小さい平均粒子径の粉体を選択し、粉体の表面積を大きくすることによって、ガラスの腐食を抑制できると考えられる。
【００４６】
二酸化ケイ素を含む粉体の平均粒子径は、粉体の取り扱いやすさ点から、１μｍ以上が好ましく、３μｍ以上がより好ましい。
なお、後工程で二酸化ケイ素を含む粉体を分離する必要がある場合、粉体を捕捉するためのフィルタの目開きを考慮して、粉体の平均粒子径を選定する必要がある。
【００４７】
二酸化ケイ素を含む粉体は、液状物がガラスに接触する前に、液状物に均一に分散させることが好ましい。粉体を分散させる方法としては、撹拌機によって混合する方法が挙げられる。
液状物がガラスに接触する前に、二酸化ケイ素を含む粉体を液状物に分散させる設備がない場合、液状物がガラスに接触している間に粉体を分散させてもよい。ただし、粉体を分散させるまでの時間が長時間に及ぶと、ガラスの腐食が進行するため、液状物がガラスと接触した直後、速やかに粉体を分散させる必要がある。
【００４８】
（作用機序）
以上説明した本発明のガラスの腐食抑制方法にあっては、フッ化物イオンを含む液状物が、二酸化ケイ素を含む粉体をさらに含むため、フッ化物イオンは、液状物を取り扱う設備または機器において液状物と接触する部分に設けられたガラスよりも表面積がはるかに大きい粉体と反応しやすい。そのため、粉体に含まれる二酸化ケイ素による腐食抑制効果が発揮され、液状物中のフッ化物イオンが低減される。結果として、アルカリ性物質を添加することなく、かつ温度、ｐＨ、フッ化物イオンの濃度、水分の含有量、固体成分の含有量等の制約を加えることなく、フッ化物イオンを含む液状物を取り扱っても、フッ化物イオンを含む液状物または該液状物から気化したガスの凝縮物に接触するガラスの腐食を抑制できる。
具体的には、粉体に由来する二酸化ケイ素の量が、液状物中のフッ化物イオンに対してモル比で１倍以上であれば、ガラスの腐食を抑制する効果が充分に発揮される。粉体に由来する二酸化ケイ素の量が、液状物中のフッ化物イオンに対してモル比で３０倍以上であれば、ガラスの腐食速度は、ガラスライニングの耐用年数５年以上の完全耐食範囲となる。本発明の腐食抑制方法によれば、塩酸酸性下の液状物や、スラリー状流体の液状物であっても、接触部分にガラスが設けられた設備または機器で取り扱うことができる。
【実施例】
【００４９】
以下、実施例を挙げて本発明を詳細に説明するが、本発明はこれらの記載に限定されない。
フッ化物イオンの濃度、フッ素系界面活性剤の濃度、粉体の平均粒子径は、以下のように測定した。【００５０】
（フッ化物イオンの濃度）
フッ化物イオンを含む液状物の媒体が水の場合：
ポリエチレン製の容器に、液状物の５０ｍＬを採取し、リン酸緩衝溶液(濃度；０．０５Ｍ)の１ｍＬを添加し、微加圧下（約１２５ｋＰａＡ）、１０５℃で３０分間熱処理した。冷却した後、サンプルの５ｍＬを純水で１００ｍＬに定容し、フッ化物イオンメータを用いてフッ化物イオンの濃度を測定した。【００５１】
フッ化物イオンを含む液状物の媒体が非水溶性有機溶媒の場合：
液状物に、これと等量の純水を加え、５分程度激しく振とうした後、３０分以上静置し、分離した水層を採取した。採取した水層について、媒体が水性媒体の場合と同様にしてフッ化物イオンの濃度を測定した。【００５２】
（フッ素系界面活性剤の濃度）
メチレンブルーを用いた比色分析によってフッ素系界面活性剤の濃度を測定した。
水の約５００ｍＬに硫酸(濃度；９８質量％以上)の１２ｇを徐々に加えた。冷却した後、これにメチレンブルーの０．０３ｇ、無水硫酸ナトリウムの５０ｇを溶解し、水を加えて１Ｌとし、メチレンブルー試薬を得た。
スクリュー管瓶に、メチレンブルー試薬の５ｍＬ、およびクロロホルムの５ｍＬを入れ、試料の０．１ｇを加えて激しく振とうし、静置して、分離させた。下層のクロロホルム層をスポイトで吸光度測定用のセルに回収し、分光光度計により波長６３０ｎｍの吸光度を測定した。あらかじめ測定しておいた既知濃度の試料から得られた検量線を参照することによって、フッ素系界面活性剤の濃度を求めた。【００５３】
（粉体の平均粒子径）
粉体の平均粒子径（Ｄ５０）は、篩分け法で測定し、更に、平均粒子径が１０μｍ未満のものについてはコールターカウンター（ベックマン・コールター社製、ｍｕｌｔｉｓｉｚｅｒ３）を用いて再度測定し、採用値とした。【００５４】
（試験液１）
フッ素系界面活性剤として、Ｃ２Ｆ５ＯＣ２Ｆ４ＯＣＦ２ＣＯＯＮＨ４（以下、ＥＥＡと記す。）およびＣＦ３（ＣＦ２）６ＣＯＯＮＨ４（以下、ＡＰＦＯと記す。）を用い、テトラフルオロエチレン（以下、ＴＦＥと記す。）を乳化重合して、ポリテトラフルオロエチレン（以下、ＰＴＦＥと記す。）の水性分散液を製造した。【００５５】
得られた水性分散液に含まれるＰＴＦＥを凝集させ、ＰＴＦＥを分離し、凝集排水１を得た。凝集排水１には、未凝集の固形分（以下、ＳＳ分と記す。）が２３００質量ｐｐｍ含まれていた。凝集廃水１中のフッ素系界面活性剤の濃度は４００質量ｐｐｍであり、ＥＥＡとＡＰＦＯの濃度は、それぞれ、３６０質量ｐｐｍと４０質量ｐｐｍであった。【００５６】
凝集廃水１に３５質量％の工業用塩酸を、ｐＨが２になるまで加え、該凝集廃水１に対して１２０質量ｐｐｍの塩化アルミニウム六水和物を添加し、５分間撹拌して、凝集廃水１中のＳＳ分を凝集させた。２０質量％水酸化ナトリウム水溶液を、凝集廃水１のｐＨが１０となるまで添加し、５分間撹拌した。１時間静置し、凝集廃水１の上澄み液を界面活性剤水溶液Ａとして回収した。界面活性剤水溶液Ａは無色透明であり、ＳＳ分は４０質量ｐｐｍであり、フッ素系界面活性剤の濃度（ＥＥＡとＡＰＦＯの合計。以下、同じ。）は４００質量ｐｐｍであった。【００５７】
界面活性剤水溶液Ａを、ヒートポンプを備えた加熱管面蒸発型濃縮装置（ササクラ社製、商品名：ＶＶＣＣ濃縮装置）を用いて減圧濃縮した。ＶＶＣＣ濃縮装置への界面活性剤水溶液Ａの供給量は４０００Ｌ／時とし、ＶＶＣＣ濃縮装置の内部の圧力は、２０ｋＰａＡに保った。また、ＶＶＣＣ濃縮装置の内部の循環液の温度は５５±２℃に保った。３０時間かけて界面活性剤水溶液Ａの１２０，０００Ｌを６０倍に濃縮して、フッ素系界面活性剤の濃度が２．４質量％の界面活性剤水溶液Ｂの２，０００Ｌを得た。ここで、フッ素系界面活性剤の濃度はメチレンブルーによる比色分析によって測定した。【００５８】
エジェクタを備えたフラッシュ型濃縮装置（ササクラ社製、商品名：ＦＴＣ濃縮装置）を用いて、界面活性剤水溶液Ｂをさらに濃縮した。該装置は、蒸発缶内で発生した蒸気を回収するエジェクタを備え、回収した蒸気を蒸発缶から抜き出した界面活性剤水溶液の過熱に利用している。また、該装置は、過熱した界面活性剤水溶液Ｂを蒸発缶内に噴霧し、フラッシュさせることで界面活性剤を濃縮している。【００５９】
運転初期は、蒸発缶内での水溶液の発泡を抑制する目的で、工業用水を用いて運転を開始した。具体的には、ＦＴＣ濃縮装置における蒸発缶に、蒸発缶の容量に対して４０％まで工業用水を仕込んだ後、蒸発缶内を１７ｋＰａＡまで減圧し、かつ蒸発缶内の工業用水の温度が５５℃となるように循環液量を調節した。その後、蒸発缶内の圧力が１７ｋＰａＡで、液相温度が５５℃であり、かつ気相温度が６５℃となったところで、蒸発缶内の工業用水の量を、蒸発缶の容量に対して２０％に下げ、界面活性剤水溶液Ｂの供給を開始した。濃縮操作中は蒸発缶内の圧力を１７ｋＰａＡに保った。また、蒸発缶内の液相温度は５５℃に保った。なお、圧力１７ｋＰａＡにおける水の沸点は５７℃である。【００６０】
蒸発缶から抜き出した界面活性剤水溶液Ｂを過熱し、ノズルから蒸発缶内に噴霧してフラッシュ蒸発させ、発生した蒸気を除去し、６時間かけて１，０００Ｌの界面活性剤水溶液Ｂを２５０Ｌまで濃縮した試験液１を得た。試験液１が回収されるタイミングの違いにより、試験液１−１、試験液１−２、試験液１−３、試験液１−４の４種類の試験液１を得た。４種類の試験液１中のフッ素系界面活性剤の濃度は約１０質量％であり、フッ化物イオンの濃度は７７〜２００質量ｐｐｍであった。フッ化物イオンの濃度が変動する理由は、熱負荷により分解しやすいＥＥＡの分解よって生じたフッ化水素によると推定される。【００６１】
（試験液２）
フッ素系界面活性剤としてＥＥＡまたはＡＰＦＯを用い、ＴＦＥを乳化重合して、ＰＴＦＥの水性分散液を製造した。
得られた水性分散液に含まれるＰＴＦＥを凝集し、ＰＴＦＥを分離し、遊離水が残存したＰＴＦＥを１８０〜２２０℃の熱風雰囲気で乾燥させた。乾燥ガス中にはＥＥＡまたはＡＰＦＯが同伴されるため、４８質量％（初期仕込み時）の炭酸カリウム水溶液に吸収させて回収した液を試験液２とした。試験液２が回収されるタイミングの違いにより、試験液２−１、試験液２−２、試験液２−３の３種類の試験液２を得た。３種類の試験液２中のフッ化物イオンの濃度は４６０〜９，０００質量ｐｐｍであった。フッ化物イオンの濃度が試験液１よりも遥かに高い理由は、乾燥時にＰＴＦＥ、またはＥＥＡもしくはＡＰＦＯが熱分解したことで生じたフッ化水素によると推定される。【００６２】
（試験液３）
フッ素系界面活性剤としてＥＥＡまたはＡＰＦＯを用い、ＴＦＥを乳化重合して、ＰＴＦＥの水性分散液を製造した。
得られた水性分散液にノニオン系界面活性剤を添加した後、強塩基型（Ｉ型）イオン交換樹脂でＥＥＡまたはＡＰＦＯを吸着回収した。得られたスラリーを試験液３とした。試験液３が回収されるタイミングの違いにより、試験液３−１、試験液３−２の２種類の試験液３を得た。２種類の試験液３中のフッ化物イオンの濃度は２〜１８質量ｐｐｍであった。【００６３】
（フッ素系界面活性剤の回収および再生）
以下の操作によって、試験液１または試験液２からフッ素系界面活性剤を回収した。
試験液に３５質量％の塩酸をｐＨが０．２以下になるまで添加し、フッ素系界面活性剤を塩型から酸型に変換し、酸型フッ素系界面活性剤を含む水溶液を得た。該水溶液にフッ素系溶媒であるＨＣＦＣ−２２５ｃａ（３，３−ジクロロ−１，１，１，２，２−ペンタフルオロプロパン）、ＨＣＦＣ−２２５ｃｂ（１，３−ジクロロ−１，１，２，２，３−ペンタフルオロプロパン）、ＨＦＥ−３４７ｐｃ−ｆ（１，１，２，２−テトラフルオロ−１−（２，２，２−トリフルオロエトキシ）エタン）またはこれらの混合液を、酸型フッ素系界面活性剤と等量以上添加し、酸型フッ素系界面活性剤を選択的にフッ素系溶媒層に抽出し、抽出後に２層分離して得られるフッ素系溶媒層を蒸留精製して酸型フッ素系界面活性剤を回収した。得られた酸型フッ素系界面活性剤を、アンモニア水またはアンモニアガスでアンモニウム塩化することで、フッ素系界面活性剤を再生できる。【００６４】
以下の操作によって、試験液３からフッ素系界面活性剤を回収した。
試験液３に３５質量％の塩酸を、フッ素系界面活性剤を吸着したイオン交換樹脂に対して１質量倍添加した後、ＨＣＦＣ−２２５ｃａ、ＨＣＦＣ−２２５ｃｂ、ＨＦＥ−３４７ｐｃ−ｆまたはこれらの混合液を、イオン交換樹脂に対して１質量倍添加し、かつアセトニトリルをイオン交換樹脂に対して１質量倍添加し、５時間以上混合することによって酸型フッ素系界面活性剤を選択的に溶媒層に抽出し、抽出後に２層分離して得られる溶媒層を蒸留精製して酸型フッ素系界面活性剤を回収した。得られた酸型フッ素系界面活性剤を、アンモニア水またはアンモニアガスでアンモニウム塩化することで、フッ素系界面活性剤を再生できる。【００６５】
上記工程の中で、蒸留精製以降の工程は、フッ化物イオンが除去された溶媒層を取り扱うことから、ガラスの腐食は少ない。よって、ガラスの腐食が最も大きいと推定される、塩酸により酸性化して得た液を、以下の腐食試験に用いる試験液として採用した。４種類の試験液１からは、それぞれｐＨが０．１の試験液１１−１、試験液１１−２、試験液１１−３、試験液１１−４が得られた。３種類の試験液２からは、それぞれｐＨが０．１の試験液２１−１、試験液２１−２、試験液２１−３が得られた。２種類の試験液３からは、それぞれｐＨが０以下の試験液３１−１、試験液３１−２が得られた。【００６６】
（ガラスの腐食試験）
実際の設備または機器（攪拌機付き反応槽や蒸留塔、多管式熱交換器）に施されているガラスライニングと同一のガラスライニングが施された試験片（八光産業社製、きね型試験片＃Ｏｃｔａ８８−２００Ｂ）を用意した。
容量１，０００ｍＬのフッ素系樹脂製容器に、試験液の５００ｍＬを仕込み、真球状シリカゲル（ＡＧＣエスアイテック社製、Ｍ．Ｓ．ＧＥＬ、平均粒子径：５０μｍ、二酸化ケイ素の含有量：９９．９質量％）を所定量添加した後、試験片を液相と気相に各々１本づつセットした。気相の試験片はＰＴＦＥのシールテープをきね型試験片のくびれ部分に巻き付けて容器の上部から吊るす形で設置した。内温を９５℃とし、２００時間経過後のガラスライニング試験片の質量変化から腐食速度（ｍｍ／年）を算出した。なお、フッ素樹脂容器は密閉し、気相の試験片には、試験液から気化したガスの凝縮物が接触する状態とした。また、腐食速度の算出は以下に従って行った。
（１）試験前後のガラスライニング試験片の質量を測定する。
（２）腐食度（単位：ｍｇ／ｄｍ２／ｄａｙ）を計算する。
（３）最後に換算係数を乗じて（×０．０３６５／ｄ）腐食速度（単位：ｍｍ／年）を得る。【００６７】
真球状シリカゲルに含まれる二酸化ケイ素（ＳｉＯ２）と試験液に含まれるフッ化物イオン（Ｆ−）とのモル比（ＳｉＯ２／Ｆ−）（初期仕込み時）は、０、３０および１００とした。
試験液に含まれるフッ化物イオン（Ｆ−）の濃度と、該試験液から気化したガスの凝縮物に接触する試験片の腐食速度との関係を図２および表１に示す。
試験液に含まれるフッ化物イオン（Ｆ−）の濃度と、該試験液に接触する試験片の腐食速度との関係を図３および表２に示す。【００６８】
【表１】
0006601221.tif 000002
【００６９】
【表２】
0006601221.tif 000003
【００７０】
八光産業社の評価基準によると、腐食速度が０．１ｍｍ／年以下では耐用年数が５年以上の完全耐食性を示す。腐食速度が０．１〜０．２ｍｍ／年では耐用年数が２〜５年である。腐食速度が０．２ｍｍ／年以上では耐用年数が１〜２年またはそれ以下である。
該基準に基づくと、粉体に由来する二酸化ケイ素の量が、液状物中のフッ化物イオンに対して、モル比で３０倍である場合、液状物および凝縮物のいずれかに接触するガラスは、完全耐食範囲に入ることがわかる。
また、粉体に由来する二酸化ケイ素の量が、液状物中のフッ化物イオンに対して、モル比で１００倍である場合、さらに腐食速度が低下し、実質的にガラスの腐食が進まないことがわかる。
【産業上の利用可能性】
【００７１】
本発明のガラスの腐食抑制方法は、フッ化物イオンを含む液状物を取り扱う設備または機器において、フッ化物イオンを含む液状物および該液状物から気化したガスの凝縮物のいずれか一方または両方と接触する部分に設けられたガラスの腐食を抑制する方法として有用であり、フッ素系化合物の製造等、産業上、好ましく利用される。
なお、２０１４年１月２７日に出願された日本特許出願２０１４−０１２７５９号の明細書、特許請求の範囲、図面及び要約書の全内容をここに引用し、本発明の明細書の開示として、取り入れるものである。
【図１】
0006601221.tif 000004
【図２】
0006601221.tif 000005
【図３】
0006601221.tif 000006